(57)【要約】【課題】本発明の主な目的は、半相互侵入網目（ｓｅｍｉ−ＩＰＮ）構造を有する新規のポリエーテルケトン（ＰＥＫ）／ジアジド化合物からなる膜前駆体を低温で熱分解することによりＰＥＫ／ジアジド炭素膜を得ることおよびそれらを用いてガス分離性能、詳しくはオレフィン／パラフィン分離性能を向上させることである。【解決手段】本発明の炭素膜は、下記一般式（１）で表される構造を有するポリエーテルケトンと、下記一般式（２）で表される構造を有するジアジド化合物とからなる膜前駆体を熱分解することによって得られる。2010005499.tif 000021【選択図】なし【特許請求の範囲】
【請求項１】
下記一般式（１）
【化１】
2010005499.tif 000016
（式（１）中、Ｒ1〜Ｒ6は、それぞれ独立に水素および炭素数１〜８の炭化水素基からなる群から選択される官能基である。）で表される構造を有するポリエーテルケトンと、
下記一般式（２）
【化２】
2010005499.tif 000017
（式（２）中、Ｘは、下記式（３）
【化３】
2010005499.tif 000018
で表される結合または基から選択される２価の結合または結合基である。）で表される構造を有するジアジド化合物を架橋してなるジアジド架橋体と
からなる膜前駆体を熱分解することによって得られることを特徴とする炭素膜。
【請求項２】
前記ポリエーテルケトンが式（４）で表される構造を有し、かつ、前記ジアジド化合物が式（５）で表される構造を有する請求項１に記載の炭素膜。
【化４】
2010005499.tif 000019
【化５】
2010005499.tif 000020
【請求項３】
前記ポリエーテルケトンと前記ジアジド化合物との合計重量に対するジアジド化合物の重量比が５〜７０％である請求項１または２に記載の炭素膜。
【請求項４】
前記熱分解の温度が３００〜７００℃である請求項１〜３のいずれかに記載の炭素膜。
【請求項５】
厚さが２０〜１００μｍである請求項１〜４のいずれかに記載の炭素膜。
【請求項６】
ガスまたは蒸気の混合物を、加圧下で、請求項１〜５のいずれかに記載の炭素膜と接触させることにより、該混合物から少なくとも１種のガスまたは蒸気を分離する方法。
【請求項７】
前記混合物が少なくともプロパンおよびプロピレンを含有する請求項６に記載の方法。
【発明の詳細な説明】
【技術分野】
【０００１】
本発明は、半相互侵入網目（ｓｅｍｉ−ＩＰＮ）構造を有する新規のポリエーテルケトン（ＰＥＫ）／ジアジド化合物からなる膜前駆体を熱分解することにより得られる炭素膜、および該炭素膜を用いたガス分離法に関する。
【背景技術】
【０００２】
石油化学工業および石油精製において最も重要なプロセスの１つは、オレフィンとパラフィンとの様に沸点が近い炭化水素混合物の分離である（非特許文献１）。プロピレンは、ポリプロピレンおよび他の化学製品の製造に主として使用される石油化学工業における主要物資である。プロパンの触媒脱水素化を行うと、分子サイズおよび物理特性が類似しているために分離作業が困難であるプロピレンと未反応プロパンとの等モル混合物が生ずる（非特許文献２）。
【０００３】
現在では、オレフィンとパラフィンの混合物の分離は、たいていは、莫大な資本および多大なエネルギー消費を要する低温蒸留を用いて実施される（非特許文献３）。対照的に、膜技術は、従来の分離プロセスと比較して、費用が低く、またエネルギー消費量が小さいという利点を有するため、研究の新しいトピックになっている。しかし、膜分離によって達成される透過性および選択性が比較的低いため、天然ガスおよび炭化水素分離における膜の応用が制約されてきた。したがって、高い透過性と高いプロピレン／プロパン分離性能とをともに有する好適な膜材料を見いだすことが最も大きな課題である。現在では、促進輸送膜、ポリマー膜および炭素膜などオレフィン／パラフィン分離に使用されるいくつかの種類の膜が存在する。
【０００４】
銀塩を担体として使用する促進輸送膜は、プロピレン／プロパン混合物の分離に極めて有効であることが認められた。それらの分離機構は、オレフィンと可逆的に反応し、銀−オレフィン錯体を形成する銀イオンの能力である。しかし、銀イオン促進膜は、Ｈｏｏｎ
Ｓｉｌｋ  Ｋｉｍらによって報告されているように、膜マトリックスに閉じこめられた銀イオンの減少により、長期安定性が劣る場合がしばしばある（非特許文献４）。金属塩の可逆的錯体形成能を抑制することなく、効果的な担体を膜に導入することは、Ｊｉｎ−Ｓｈｅｎｇ  Ｙａｎｇ他によって詳述されているように、促進輸送膜分離プロセスの設計におけるもう１つの難点である（非特許文献５）。また、促進輸送膜は、供給流における少量の水素ガス、一酸化炭素、アセチレンまたは硫化水素によって容易に被毒することから、このことが依然として課題となっている。
【０００５】
過去１０年間にわたって、より重い炭化水素の透過性データがより利用可能になり、Ｃ3Ｈ6／Ｃ3Ｈ8分離のためのポリマー膜の使用が確立された。ＢｕｒｎｓおよびＫｏｒｏｓは、純粋ガス測定を用いて、５０℃におけるプロピレン／プロパン分離に対する上限関係も定めた。上限を超えるためには、拡散選択性を維持しながらプロピレン溶解度を高くしなければならない。ゴム状ポリマーは、オレフィンとパラフィンの混合物に対する分離性能が劣っていた。ガラス状ポリマー膜性能は、適度に良好であるが、膜分離技術の市場シェアを広げるためには、上限を克服する要望が依然存在する（非特許文献１及び６）。それを炭素分子篩膜によって達成することができる。
【０００６】
炭素分子篩膜（ＣＭＳＭ）は、化学的に強い材料であり、分子篩機構を通じて、プロピレン／プロパンの如く分子寸法が極めて類似した気体対に対する高い分離性能とともに調整可能なガス輸送特性を有する。長年にわたって、ポリマー前駆体の熱分解温度および時間を変化させることによって、際だったガス分離特性を有するＣＭＳＭが製造されてきた
（非特許文献７及び８）。ＣＭＳＭは、超微小孔（＜７Å）および微小孔の両方を有する。超微小孔は、主に分子の篩い分けに関与し、微小孔は、拡散に対して無視し得る抵抗と浸透剤の高容量収着部位とを与える。熱分解温度は、輸送性能を調整する上で重要な役割を果たすことがよく知られている。しかし、高い熱分解温度は、大きなエネルギー消費量を必要とし、生産コストの増加につながる。一方、高温はまた、膜をより脆くする。
【０００７】
したがって、半相互侵入網目（ｓｅｍｉ−ＩＰＮ）構造を有する新規のポリエーテルケトン（ＰＥＫ）／ジアジド化合物からなる膜前駆体を熱分解することによって得られる炭素膜は、オレフィン／パラフィン分離性能の上限を克服することに有効な手段である。
【非特許文献１】R. L. Burns, W. J. Koros, Defining the challenges for C3H6/C3H8 separation using polymeric membranes, J. Membr. Sci. 211 (2003) 299-309
【非特許文献２】S. Sridhar, A. A. Khan, Simulation studies for the separation of propylene and propane by ethylcellulose membrane, J. Membr. Sci., 159 (1999) 209-219
【非特許文献３】S. S. Chan, R. Wang, T. S. Chung, Y Liu, C2 and C3 hydrocarbon separations in poly(1,5-naphthalene-2,2'-bis(3,4-phthalic) hexafluoropropane) diimide (6FDA-1,5-NDA) dense membranes, J. Membr. Sci., 210 (2002) 55-64
【非特許文献４】H. S. Kim, J. Y. Bae, S. J. Park, H. Lee, H. W. Bae, S. O. Kang, S. D. Lee, D. K. Choi, Separation of olefin / paraffin mixtures using zwitterionic silver complexes as transport carriers, Chemistry--A European J. 13 (2007) 2655-2660
【非特許文献５】J. Yang, G. Hsiue, Swollen polymeric complex membranes for olefin/paraffin separation, J. Membr. Sci., 138 (1998) 203-211
【非特許文献６】S. S. Chan, R. Wang, T. S. Chung, Y. Liu, C2 and C3 hydrocarbon separations in poly(1,5-naphthalene-2,2'-bis(3,4-phthalic) hexafluoropropane) diimide (6FDA-1,5-NDA) dense membranes, J. Membr. Sci., 210 (2002) 55-64
【非特許文献７】C. W. Jones, W. J. Koros, Carbon molecular sieve gas separation membranes-II.  Regeneration following organic exposure, Carbon 32 (1994) 1427-1432
【非特許文献８】K. M. Steel, W. J. Koros, Investigation of porosity of carbon materials and related effects on gas separation properties, Carbon 41 (2003) 253-266
【非特許文献９】W. H. Lin, R. H. Vora, T. S. Chung, Gas Transport Properties of 6FDA-Durene/1,4-phenylenediamine (pPDA) Copolyimides, J. Polym. Sci.: Part B: Polym. Phys. 38 (2000) 2703-2713
【非特許文献１０】J. Hayashi, H. Mizuta, M. Yamamoto, K. Kusakabe, and S. Morooka, Separation of Ethane/Ethylene and Propane/Propylene Systems with a Carbonized BPDA-pp'ODA Polyimide Membrane. Ind. Eng. Chem. Res. 1996, 35, 4176-4181
【発明の開示】
【発明が解決しようとする課題】
【０００８】
本発明の主な目的は、半相互侵入網目（ｓｅｍｉ−ＩＰＮ）構造を有する新規のポリエーテルケトン（ＰＥＫ）／ジアジド化合物からなる膜前駆体を低温で熱分解することによりＰＥＫ／ジアジド炭素膜を得ることおよびそれらを用いてガス分離性能、詳しくはオレフィン／パラフィン分離性能を向上させることである。
【課題を解決するための手段】
【０００９】
本発明者等は、前記目的を達成するために鋭意検討を重ねた結果、半相互侵入網目（ｓｅｍｉ−ＩＰＮ）構造を有する新規のポリエーテルケトン（ＰＥＫ）／ジアジド化合物からなる膜前駆体を低温で熱分解することにより得られたポリエーテルケトン（ＰＥＫ）／
ジアジド炭素膜を用いることにより上記課題を解決することを見出し、本発明を完成した。
【００１０】
すなわち、本発明は下記［１］〜［７］に示される炭素膜、および、該炭素膜を用いたガスの分離方法に関する。
［１］  下記一般式（１）
【００１１】
【化１】
2010005499.tif 000002
【００１２】
（式（１）中、Ｒ1〜Ｒ6は、それぞれ独立に水素または炭素数１〜８の炭化水素基から選ばれた官能基である。）で表される構造を有するポリエーテルケトンと、
下記一般式（２）
【００１３】
【化２】
2010005499.tif 000003
【００１４】
（式（２）中、Ｘは、下記式（３）
【００１５】
【化３】
2010005499.tif 000004
【００１６】
で表される結合または基から選択される２価の結合または結合基である。）で表される構造を有するジアジド化合物を架橋してなるジアジド架橋体と
からなる膜前駆体を熱分解することによって得られることを特徴とする炭素膜。
［２］  前記ポリエーテルケトンが式（４）で表される構造を有し、かつ、前記ジアジド化合物が式（５）で表される構造を有する［１］に記載の炭素膜。
【００１７】
【化４】
2010005499.tif 000005
【００１８】
【化５】
2010005499.tif 000006
【００１９】
［３］  前記ポリエーテルケトンと前記ジアジド化合物との合計重量に対するジアジド化合物の重量比が５〜７０％である［１］または［２］に記載の炭素膜。
［４］  前記熱分解の温度が３００〜７００℃である［１］〜［３］のいずれかに記載の炭素膜。
［５］  厚さが２０〜１００μｍである［１］〜［４］のいずれかに記載の炭素膜。
［６］  ガスまたは蒸気の混合物を、加圧下で、［１］〜［５］のいずれかに記載の炭素膜と接触させることにより、該混合物から少なくとも１種のガスまたは蒸気を分離する方法。
［７］  前記混合物が少なくともプロパンおよびプロピレンを含有する［６］に記載の方法。
【発明を実施するための最良の形態】
【００２０】
以下に、本発明を詳細に説明する。
本発明に係る炭素膜は、オレフィン／パラフィン分離において高い分離性能を有する頑強な炭素膜に係るものである。そのような炭素膜は、ポリエーテルケトンと、ジアジド化合物を架橋してなるジアジド架橋体とからなる膜前駆体を熱分解することによって得られる。特に、前記膜前駆体の熱分解が低温熱分解によって行われると、頑強な膜を得る上で有利である。
【００２１】
［膜前駆体］
本発明に係る炭素膜の原料となる膜前駆体は、ポリエーテルケトンと、ジアジド化合物を架橋してなるジアジド架橋体とからなる。この膜前駆体は、ポリエーテルケトンとジアジド化合物とを含む混合物を加熱してジアジド化合物の架橋を行うことにより得ることができる。
【００２２】
＜ジアジド化合物＞
本発明において、ジアジド化合物は、本発明に係る炭素膜の構造的形状を与えるために用いられる。このジアジド化合物はポリエーテルケトンとの混合を行う時点ではモノマーとして存在するが、膜前駆体形成の際の加熱により架橋反応が引き起こされ、その結果、相当するジアジド架橋体に変化する。膜前駆体において、ジアジド架橋体は半相互侵入網目（ｓｅｍｉ−ＩＰＮ）構造の網目部分を構成する。
【００２３】
さらに、前記架橋反応により形成された網目部分は、熱分解の後に、本発明に係る炭素膜の構造的形状に係る部分となる。したがって、ジアジド化合物が架橋して生じるジアジド架橋体は、熱分解中に融解することなく構造的形状を保持する必要があることから、熱安定性または熱硬化特性を有する必要がある。本発明では、そのようなジアジド架橋体を与えるアジド化合物として、下記一般式（２）で表される構造を有するジアジド化合物が用いられる。
【００２４】
【化６】
2010005499.tif 000007
【００２５】
式（２）中、Ｘは、下記式（３）で表される結合または基から選択される２価の結合または結合基である。
【００２６】
【化７】
2010005499.tif 000008
【００２７】
前記ジアジド化合物の好適な例として、下記式（５）に示す２，６−ビス（４−アジドベンジリデン）−４−メチル−シクロヘキサノンモノマーが挙げられる。
【００２８】
【化８】
2010005499.tif 000009
【００２９】
＜ポリエーテルケトン＞
上記膜前駆体に含まれるポリエーテルケトンは、本発明に係る炭素膜においてオレフィン／パラフィン分離のための孔を形成するために用いられる。したがって、前記ポリエーテルケトンは、前記ジアジド架橋体より熱安定性が低く、かつ、熱分解の条件下で迅速に分解してオレフィン／パラフィン分離のための孔を形成し得る必要がある。より具体的には、このような迅速な分解が３００〜６５０℃の範囲で起こることが好ましい。本発明では、そのようなポリエーテルケトンとして、下記式（１）で表される構造を有するポリエーテルケトンが用いられる。
【００３０】
【化９】
2010005499.tif 000010
【００３１】
式（１）中、Ｒ1〜Ｒ6は、それぞれ独立に水素および炭素数１〜８の炭化水素基からなる
群から選択される官能基である。
前記ポリエーテルケトンの好適な例として、下記式（４）で表される構造を有するポリエーテルケトンが挙げられる。
【００３２】
【化１０】
2010005499.tif 000011
【００３３】
膜前駆体において、ポリエーテルケトンは、半相互侵入網目（ｓｅｍｉ−ＩＰＮ）構造のポリマーマトリックス部分を構成する。なお、このポリエーテルケトンは、それ自体では架橋していない。
【００３４】
なお、前記ジアジド化合物の重量は、前記ポリエーテルケトンと該ジアジド化合物との合計重量に対して５〜７０％、好ましくは２０〜５０％とすることができる。
＜膜前駆体の製造方法＞
本発明に係る炭素膜の原料となる膜前駆体は、ポリエーテルケトンと、ジアジド化合物を架橋してなるジアジド架橋体とからなる。このような膜前駆体は、まず、ポリエーテルケトンとジアジド化合物とを混合してこれらの化合物を含む混合物とし、次いで、この混合物を加熱してジアジド化合物の架橋を行うことによって調製することができる。
【００３５】
ここで、炭素膜を製造するための成形を、加熱によるジアジド化合物の架橋段階の前に行うことができる。本発明に係る炭素膜は、例えば、平坦シート状炭素膜の形態を有してもいてよく、また、中空糸、すなわち中空繊維膜の形態を有していてもよいが、いずれの形態を有する炭素膜を製造する場合においても、この時点における成形を行うことができる。
【００３６】
本発明に係る炭素膜を平坦シート状炭素膜等の形態で製造する場合、このような成形を、例えば、適切な重量パーセントのポリエーテルケトン、ジアジド化合物および溶媒からなるポリマー溶液を調製し、このポリマー溶液を原料として、環流延により平坦なシート膜を流延することにより行ってもよい。このようにポリエーテルケトンおよびジアジド化合物を一旦ポリマー溶液としてから成形を行うと、成形後に得られる成形組成物においてジアジド化合物がポリエーテルケトンからなるポリマーマトリックスに埋め込まれた状態で均一に分布することになり、その結果、ジアジド化合物の架橋が均一に行われるので好ましい。また、他の流延方法として、ナイフキャスティング（knife casting）法、溶融
流延（melt casting）法及びスピンコート法を用いることもできる。
【００３７】
また、このポリマー溶液を用いて中空糸繊維を紡糸することもできる。本発明に係る炭素膜を中空糸の形態で製造する場合、同様に前記ポリマー溶液を原料として、紡糸口金を用いて中空繊維を紡糸することにより行ってもよい。
【００３８】
以上のような成形を行った場合、後に行われる熱分解によってそれぞれ平坦シート状炭素膜の形態を有する炭素膜、および中空繊維膜の形態を有する炭素膜に導かれることになる。
【００３９】
ここで用いられる溶媒としては、成形を行った後に除去を行うことが容易な溶媒、例えばジクロロメタンなどが挙げられる。また、溶媒におけるジアジド化合物及びポリエーテ
ルケトンの濃度としては、例えば、前記ジアジド化合物及び前記ポリエーテルケトンの合計重量が溶媒の重量に対して２重量％であってもよい。
【００４０】
上述のように、ポリマー溶液を原料として成形を行った場合、用いた溶媒をその後除去する工程がさらに含まれる。この溶媒除去の工程においては、成形物が変形しないよう、初期の段階では大部分の溶媒を徐々に蒸発させ、その後加熱条件下で残りの溶媒を除去することが好ましい。
【００４１】
膜前駆体を調製する最後の工程として、以上のような成形により得られた成形組成物を加熱して、この組成物中に含まれるジアジド化合物を架橋させる。ジアジド化合物の架橋反応を引き起こすための加熱温度としては、例えば使用するポリエーテルケトンのＴｇ（ガラス転移温度）より２０℃高い温度としてもよい。この加熱によってジアジド化合物の架橋反応が起こり、半相互侵入網目（ｓｅｍｉ−ＩＰＮ）構造を有する膜前駆体が、該ジアジド化合物とポリエーテルケトンとの架橋体として形成される。前記膜前駆体が均質な半相互侵入前駆体であると、その後の熱分解により得られる炭素膜を、平坦シートおよび中空繊維の形態としたときに均質にすることができるので好ましい。前記加熱にあたっては、必要に応じて減圧条件下で行ってもよく、また、段階的に昇温を行ってもよい。
【００４２】
［炭素膜］
＜炭素膜の製造方法＞
本発明に係る炭素膜は、前記膜前駆体を熱分解することにより製造される。通常は、制御された条件において熱処理およびアニーリングを行うことにより膜前駆体の熱分解を行う。
【００４３】
このとき、頑強な炭素膜を得る上で膜の脆化を抑制する必要があることから、低温熱分解により熱分解を行う。使用するポリエーテルケトン及びジアジド化合物により、オレフィン／パラフィン分離における高い分離性能を有するガス分離膜を製造する上で最適な熱分解の温度が変わる場合があるものの、具体的には、膜前駆体の熱分解を３００〜７００℃、好ましくは、真空環境で４００〜６００℃にて行う。このように低温熱分解により熱分解を行うことは、エネルギー消費を節約し、ガス分離炭素膜の生産性を向上させる点でも好ましい。
【００４４】
＜炭素膜＞
上記製造方法により得られる炭素膜は、高いオレフィン／パラフィン分離性能を有する頑強な炭素膜である。この炭素膜の形態として、平坦なシート膜と中空繊維膜とが挙げられ、いずれの炭素膜もガス分離炭素膜として用いることができる。
【００４５】
この炭素膜が平坦シート状炭素膜の形態を有する場合には、この平坦シート炭素膜の厚さは通常約２０〜１００μｍである。一方、この炭素膜が中空繊維膜の形態を有する場合には、この中空繊維膜の外径は通常約３００〜１０００μｍである。
【００４６】
この炭素膜の使用方法としては、ガスまたは蒸気の混合物を、加圧下で該炭素膜と接触させることによりこの混合物から少なくとも１種のガスまたは蒸気を分離する方法が挙げられる。このとき、前記炭素膜は、分子サイズの異なる２種のガスまたは蒸気を分離する際に使われる。すなわち、本発明に係る炭素膜は、炭素分子篩膜としてガスまたは蒸気の分離を行う。例えば、前記ガス分離炭素膜は、少なくともプロパン及びプロピレンを含有する混合物からのプロピレン／プロパンの分離に用いることができる。なお、本明細書において「蒸気」とは、気体とは物質の状態が異なる気相にある成分であり、この物質の状態は温度及び圧力の範囲によって変わる。蒸気は、物質の状態の異なる同一物質が存在するという点で純粋な気体と区別される。
【００４７】
なお、前記分離にあたり、プロピレン／プロパンの分離を検査する工程を含んでもよい。
前記ガス分離炭素膜を用いたガスの分離においてガスの分離性能の向上を図るためには、正しいポリマー／モノマー対が選択されたか否か、及び正しい熱分解プロトコルが選択されたか否かという要素も重要となる。
【実施例】
【００４８】
以下、本発明を実施例により、さらに詳細に説明する。しかしながら、本発明はこれによって何ら制限されるものではない。なお、各物性については下記の方法によって測定した。
【００４９】
［物性の測定方法等］
（１）対数粘度（ηinh）
ｐ−クロロフェノール９０質量％／フェノール１０質量％混合溶媒中、ポリエーテルケトンの固形分濃度を０．５ｇ／ｄｌに調整後、３５℃で測定した。
【００５０】
（２）ガラス転移温度（Ｔｇ）
島津製作所（株）社製熱分析装置ＤＳＣ６０シリーズを用いて窒素雰囲気下にて測定した。
【００５１】
（３）ガス透過特性
非特許文献９で報告された可変圧力一定容量法によって、純粋ガス透過係数を測定した。３５℃、３．５気圧で、プロピレンおよびプロパンの順序で透過係数を測定した後、下記式（I）を用いて、透過が安定状態に達したときに得られる圧力上昇率（ｄｐ／ｄｔ）
からガス透過係数Ｐを求めた。
【００５２】
【数１】
2010005499.tif 000012
【００５３】
上記式（I）において、Ｐは、膜のガスに対するバーラー（Ｂａｒｒｅｒ）単位（１バ
ーラー＝１×１０-10 ｃｍ3（ＳＴＰ）・ｃｍ／（ｃｍ2・秒・ｃｍＨｇ））の透過係数であり、Ｖは、下流チャンバの容量（ｃｍ3）であり、Ａは、膜の有効面積（ｃｍ2）を表し、Ｌは、膜厚（ｃｍ）であり、Ｔは、動作温度（Ｋ）であり、ｄｐ／ｄｔは、下流チャンバにおける圧力変換器で測定される圧力速度（ｍｍＨｇ／ｓ）であり、さらに、上流チャンバにおける供給ガスの圧力は、ｐｓｉａ単位のｐ0で与えられる。
【００５４】
また、ガスＢに対するガスＡについての膜の理想的選択性αA/Bは、下記式（II）のよ
うに定められる。
【００５５】
【数２】
2010005499.tif 000013
【００５６】
上記式（II）において、ＰAおよびＰBは、それぞれガスＡおよびガスＢについてのガス透過係数である。
（４）平均面間隔
４５０〜６５０℃の異なる熱分解温度において得られたポリエーテルケトン（ＰＥＫ）／ジアジド炭素膜の平均面間隔（d）を以下の方法で測定した。室温で、Ｂｒｕｋｅｒの
Ｘ線回折計（Ｂｒｕｋｅｒ  Ｄ８高度回折計）を使用することにより、広角Ｘ線回折（ＷＡＸＤ）を実施して、炭素膜の規則的寸法および鎖間間隔の定量測定を行った。ｄ−間隔値は、膜における平均鎖間隔であると一般に解釈されている。これに従って、１枚の小さい試料膜を最初にホルダに固定し、１段の増分を０．０２°とする一定の走査範囲で測定を完了した。λ＝１．５４Åの波長を有するＮｉフィルタリングＣｕ  Ｋα放射線を実験に使用した。ブラッグの法則に基づいて、下記式（III）を用いて平均ｄ−間隔を求めた
。
【００５７】
ｎλ＝２ｄｓｉｎθ  （III）
上記式（III）において、ｄは寸法間隔であり、θは回折角度であり、λはＸ線波長で
あり、ｎは整数（１、２、３・・・）である。
【００５８】
（５）重量減少温度
ＴＡＧ２０５０熱重量分析計を用い、ポリエーテルケトン（ＰＥＫ）／ジアジド膜前駆体の重量減少について、窒素流量２０ｍｌ／分、５０から８００℃の温度範囲にて昇温速度３．８℃／分にて測定した。
【００５９】
（６）形態観察
ポリエーテルケトン（ＰＥＫ）／ジアジド膜前駆体の断面形態を走査型電子顕微鏡（ＳＥＭ  ＪＥＯＬ  ＪＳＭ−５６００ＬＶ）または電界放出走査電子顕微鏡（ＦＥＳＥＭ  ＪＥＯＬ  ＪＳＭ−０６７００Ｆ）によって観察した。試料は液体窒素中で破裂させた。両面導電性カーボン粘着テープを使用してすべての試料をスタブに装着した後に、試料を真空下で一晩さらに乾燥させた、試験前に、ＪＥＯＬ  ＪＦＣ−１２００イオンスパッタリングデバイスを使用して、２００〜３００Åの厚さの白金をすべての試料にスパッタ塗布した。
【００６０】
（７）化合物の略称
また、合成例に用いた化学品の略称は以下の通りである。
ＴＭＢＰＡ：２，２−ビス（４−ヒドロキシ−３，５−ジメチル−フェニル）プロパン
（テトラメチルビスフェノールＡ）
ＤＦＢＰ：４，４’−ジフルオロベンゾフェノン
ＮＭＰ：Ｎ−メチルピロリドン
［合成例］
ＴＭＢＰＡ５６．８８ｇ（０．２００ｍｏｌ）、ＤＦＢＰ４３．２０ｇ（０．１９８ｍｏｌ）および無水炭酸カリウム３４．５５ｇ（０．２５０ｍｏｌ）を、撹拌機、温度計、冷却管およびディーンスターク装置を装着した容積１０００ｍｌの五つ口セパラブルフラスコに装入後、ＮＭＰ３００ｇを装入し、窒素を流量２００ｍｌ／ｍｉｎの条件でフラスコ内に流通した状態で撹拌しながら２００℃まで２時間かけて昇温し、その後８時間加熱重合した。それから１２０℃まで冷却した後、反応マスをアセトン２０００ｍｌへ装入した。析出したポリマーをろ過し、０．７％ＨＣｌａｑ．３０００ｍｌ、水２８００ｍｌおよびメタノール２８００ｍｌで順に洗浄した。窒素雰囲気下、５０℃で４時間、１８０℃で６時間乾燥することにより下記式(4)に示すポリエーテルケトン（ＰＥＫ）７４．０ｇ
を得た（収率８０．０％）。このポリエーテルケトン (4) のηinhは０．４２ｄｌ／ｇ、Ｔｇは２１４℃であった。
【００６１】
【化１１】
2010005499.tif 000014
【００６２】
［実施例１］
合成例で合成したポリエーテルケトン (4) ０．０５ｇと２，６−ビス（４−アジドベ
ンジリデン）−４−メチル−シクロヘキサノン（以下「ジアジド」と称する。）０．０５ｇをジクロロメタン４．９ｇに溶解し、ポリマー溶液（以下「ＰＥＫ／ジアジド溶液」と称する場合がある。）を調製した。
【００６３】
次いで、このポリマー溶液をワットマンフィルタ（１μｍφ）で濾過して不溶物および粉塵粒子を除去し、室温でステンレス鋼環に囲まれた水平なシリコンウェハ上に流延した。この流延環を１枚のガラス板で覆い、ジクロロメタンを徐々に蒸発させるために小さい隙間を維持した。
【００６４】
約４日間にわたって溶媒を徐々に蒸発させた後に、以下の手順（ａ）〜（ｃ）に従って、ジクロロメタンの除去およびジアジドの架橋反応を進行させることにより、厚さが約５０μｍの均質な半相互侵入網目（Ｓｅｍｉ−ＩＰＮ）膜前駆体（以下「ＰＥＫ／ジアジド膜前駆体」と称する場合もある。）を得た。
【００６５】
（ａ）大気圧下、２４時間６０℃に維持し、さらに真空状態にて２４時間６０℃に維持する。
（ｂ）１２℃／２０分の加熱速度で、６０℃から２３４℃まで昇温する。
【００６６】
（ｃ）１時間保持し、迅速に室温にまで空冷する。
この膜前駆体の断面ＳＥＭ観察を行なったところ、相分離は見られなかった。ＳＥＭ観察像を図４に示す。
【００６７】
次に、得られた半相互侵入網目（Ｓｅｍｉ−ＩＰＮ）膜前駆体（すなわち、ＰＥＫ／ジアジド膜前駆体）の膜について、Ｃｅｎｔｕｒｉｏｎ（登録商標）Ｎｅｙｔｅｃｈ  Ｑｅｘ真空炉を使用して熱分解を行った。この熱分解に際しては、図１に示すように試料となる膜を金網に配置し、最高温度を４５０℃として図１中「1.  450℃での熱分解」に示し
た温度パターンに従って真空中で熱分解を行ない、炭素膜（以下「ＰＥＫ／ジアジド炭素膜」と称する場合がある。）を得た。
【００６８】
得られたＰＥＫ／ジアジド炭素膜のガス透過係数は、プロパンについて０．５３Ｂａｒｒｅｒおよびプロピレンについて１７Ｂａｒｒｅｒであり、プロピレン／プロパンの理想的選択性は３１、平均面間隔は４．２７Åであった。得られたＰＥＫ／ジアジド炭素膜についてのその他の諸物性をも含めた測定結果を表１に示す。また、この炭素膜についての透過および分離特性を、併せて図２に示す。
【００６９】
なお、図２に関連して、炭素膜の上限値については、Hayashiらの論文（非特許文献１
０）にも記載がある。
［実施例２〜９］
実施例２〜９についても、前記ＰＥＫ／ジアジド溶液の調製に用いたポリエーテルケトン (4) とジアジドとの重量比（以下「ＰＥＫ／ジアジド比」と称する。）および熱分解
の最高温度（以下「熱分解温度」と称する。）を表１に示したものにそれぞれ変更した以外は、実施例１と同様の方法により各炭素膜を作製した。このとき、各実施例において、４５０℃、５５０℃および６５０℃のうちいずれかの熱分解温度で熱分解を行っているが、それぞれの場合について、図１中「1.  450℃での熱分解」、「2.  550℃での熱分解」および「3.  650℃での熱分解」に示したそれぞれの温度パターンに従って熱分解を行っ
た。
【００７０】
各実施例で得られたそれぞれの炭素膜について、その諸物性を評価した。各実施例における諸物性の測定結果を、実施例１についての測定結果とまとめて表１に示す。また、一部の実施例について、得られた炭素膜についての透過および分離特性を、併せて図２に示す。
【００７１】
［比較例１］
ＰＥＫ／ジアジド比および熱分解温度を表１に示したものに変更した以外は、実施例１と同様の方法により炭素膜を作製し、得られた炭素膜の物性を評価した。
【００７２】
比較例１では膜前駆体の作製は可能であったが、得られた炭素膜が脆く、その諸物性を評価することができなかった。
【００７３】
【表１】
2010005499.tif 000015
【００７４】
また、上記各実施例および比較例で作製される各炭素膜についての検討のほか、膜前駆体についての検討も行った。
前記「（５）重量減少温度」の項に記載した方法により、ＴＡＧ２０５０熱重量分析計を用いて、ポリエーテルケトン (4)、ジアジド、並びに、ポリエーテルケトン (4)とジアジドとの比率がそれぞれ５０：５０および８０：２０である２種類のＰＥＫ／ジアジド膜前駆体のそれぞれについて分解曲線を作成した。作成した分解曲線を図３に示す。ここで、図３において、前記各物質は、それぞれ「純粋ＰＥＫ」、「純粋ジアジド」、「ＰＥＫ−ジアジド（５０：５０）」および「ＰＥＫ−ジアジド（８０：２０）」で表されている。図３は、ＰＥＫ、ジアジド、及び異なる組成比を有する半相互侵入網目（Ｓｅｍｉ−ＩＰＮ）ＰＥＫ／アジド前駆体の熱的特性を熱重量分析（ＴＧＡ）によって示したものである。ＴＧＡ曲線は、純粋なＰＥＫが４００から４５０℃近辺で分解し、また８００℃での総重量損失が約８０％であるから、純粋なＰＥＫは低温で分解しやすい重合体であることを示している。アジド単量体は１５０℃近辺で分解し始めるが、工程全体を通じて比較的安定した分解速度を維持し、最終的には、８００℃でのアジドの総重量損失が約５０％となる。半相互侵入網目（Ｓｅｍｉ−ＩＰＮ）ＰＥＫ／アジド前駆体については、４００℃になる前の初期の重量損失は、アジドと窒素ガスを放出するその架橋反応とが主たる一因
である。４００℃になった後の重量損失は、ＰＥＫの迅速且つ急な分解に起因する。このＴＧＡデータから、純粋なＰＥＫ重合体は、熱に不安定であり且つ熱分解後の炭素収率が低いために、炭素膜の前駆体には適していないと結論付けることができる。しかし、熱的に架橋可能なモノマー状態のアジドを加えた後においては、半相互侵入網目（Ｓｅｍｉ−ＩＰＮ）ＰＥＫ／アジド前駆体は、熱への不安定性が低く保たれるだけでなく、炭素収率も向上する。このため、炭素膜の製造が可能となる。
【図面の簡単な説明】
【００７５】
【図１】低温熱分解プロトコル（４５０〜６５０℃）を示す図である。
【図２】プロピレン／プロパン系に対する様々な組成のＰＥＫ／アジド炭素膜の透過および分離特性を、３５℃での上限ラインとともに示す図である。
【図３】純粋ＰＥＫ、純粋ジアジドおよびＰＥＫ／ジアジド膜前駆体の分解曲線を示す図である。
【図４】ＰＥＫ／ジアジド（５０：５０）膜前駆体の膜の（ａ）２００００倍および（ｂ）５００００倍におけるＳＥＭ断面画像を示す図である。
【図１】
2010005499.tif 000022
【図２】
2010005499.tif 000023
【図３】
2010005499.tif 000024
【図４】
2010005499.tif 000025